(57)【特許請求の範囲】
【請求項１】
隔壁により仕切られた軸方向に貫通する多数の流通孔を有するハニカム構造体において、その軸方向に沿った外周面の少なくとも一部に露出するようにスリットが形成されてなり、
前記スリットは、前記流通孔の貫通方向に平行に形成されるとともに、少なくとも一つの端面において、少なくとも端面エッジ部に形成され、
さらに、外周部のうちの少なくとも一つの端面において、端面エッジ部の２点を連続的につなぐようにスリットが露出するとともに、前記流通孔に垂直な断面において点対称に配置されていることを特徴とするハニカム構造体。
【請求項２】
端面エッジ部に形成されたスリットの外周に露出した軸方向長さがハニカム構造体の全長の１０％以上であり、かつ端面に露出した長さがハニカム構造体の直径の１０％以上である請求項１記載のハニカム構造体。
【請求項３】
該スリットの外周に露出した軸方向長さがハニカム構造体の全長の１０％以上であり、かつ該スリットの端面に露出した長さがハニカム構造体の直径の１０％以上である請求項１又は２記載のハニカム構造体。
【請求項４】
該スリットが、外周部において流通孔の貫通方向全長にわたって露出している請求項１〜３のいずれか１項に記載のハニカム構造体。
【請求項５】
該スリットに沿う断面において、スリットの形成されていない連結部がハニカム構造体の外周部に露出していない請求項１〜４のいずれか１項に記載のハニカム構造体。
【請求項６】
軸方向に垂直な断面上でのスリットの長さが最も長くなる流通孔に垂直な断面において、該スリットの長さが、軸方向に沿った外周面とハニカム構造体の中心との距離の１０％以上である請求項１〜５のいずれか１項に記載のハニカム構造体。
【請求項７】
軸方向に垂直な断面上でのスリットの長さが最も長くなる流通孔に垂直な断面において、該スリットの長さが、軸方向に沿った外周面とハニカム構造体の中心との距離の３０％以上である請求項１〜６のいずれか１項に記載のハニカム構造体。
【請求項８】
該スリットに充填材が充填されている請求項１〜７のいずれか１項に記載のハニカム構造体。
【請求項９】
ハニカム構造体が２個以上のハニカムセグメントを組み合わせて構成されている請求項１〜８のいずれか１項に記載のハニカム構造体。
【請求項１０】
その材質が、コージェライト、ＳｉＣ、ＳｉＮ、アルミナ、ムライト、アルミニウムチタネート及びリチウムアルミニウムシリケートからなる群より選ばれた１種を主結晶相とする請求項１〜９のいずれか１項に記載のハニカム構造体。
【請求項１１】
該ハニカム構造体に触媒能を有する金属を担持し、熱機関若しくは燃焼装置の排気ガスの浄化、又は液体燃料若しくは気体燃料の改質に用いられるようにした請求項１〜１０のいずれか１項に記載のハニカム構造体。
【請求項１２】
該触媒能を有する金属が、Ｐｔ、Ｐｄ及びＲｈのうちの少なくとも１種である請求項１１記載のハニカム構造体。
【請求項１３】
該流通孔の断面形状が、三角形、四角形、六角形及びコルゲート形状のうちのいずれかである請求項１〜１２のいずれか１項に記載のハニカム構造体。
【請求項１４】
該流通孔の隔壁が濾過能を有し、所定の流通孔については一方の端部を封じ、残余の流通孔については他方の端部を封じてなる構造を有する請求項１〜１３のいずれか１項に記載のハニカム構造体。
【請求項１５】
含塵流体中に含まれる粒子状物質を捕集除去するフィルターとして用いられる請求項１４記載のハニカム構造体。
【発明の詳細な説明】
【０００１】
技術分野
本発明は、内燃機関等の熱機関又はボイラー等の燃焼装置の排気ガス浄化装置や、液体燃料又は気体燃料の改質装置等に用いられる触媒担持用のハニカム構造体、あるいはフィルターとして用いられるハニカム構造体に関する。
【０００２】
背景技術
従来、内燃機関等の熱機関又はボイラー等の燃焼装置の排気ガス浄化装置や、液体燃料又は気体燃料の改質装置等に、触媒成分を担持したハニカム構造体が用いられている。また、ディーゼルエンジンから排出される排気ガスのような含塵流体中に含まれる粒子状物質を捕集除去するフィルターとしてハニカム構造体を用いることが知られている。
【０００３】
このような目的で使用されるハニカム構造体は、排気ガスの急激な温度変化や局所的な発熱にさらされて内部に不均一な温度分布が生じやすく、それが原因でクラックが発生する等の問題があった。特にディーゼルエンジンの排気中の粒子状物質を補集するフィルターとして用いられる場合には、溜まったカーボン微粒子を燃焼させて除去することが必要であり、この際に局所的な高温化が避けられないため、大きな熱応力が発生し易く、クラックが発生し易かった。ここで、熱応力の発生は、温度分布の不均一により、ハニカム構造体各部の熱膨張変形が異なり、各部が互いに拘束されて自由に変形できないことによるものである。
【０００４】
応力を低減する方策として、従来、たとえば、特開昭５９−１９９５８６号公報に記載されているように、「隔壁によって囲まれた多数の貫通孔を有するセラミックハニカム構造体において、貫通孔を囲む隔壁にスリットを少なくとも１つ設けた貫通孔をハニカム構造体の所定部分に実質上均一に配分したことを特徴とするハニカム構造体」が提案されている。
【０００５】
しかしながら、この提案においては、小さなスリットをハニカム構造体に均一に分布させ、ハニカム構造体全体の剛性を下げ、変形の自由度を増加させるものであり、応力低減効果はあるものの、変形の自由度の増加率が不十分であり、温度分布の不均一の程度がより大きな厳しい使用環境下に供されるハニカム構造体の応力低減策としては不十分であった。
【０００６】
本発明は、このような従来の課題に鑑みてなされたものであり、その目的とするところは、使用時における熱応力によるクラック発生が生じない耐久性に優れたハニカム構造体を提供することにある。
【０００７】
発明の開示
本発明によれば、隔壁により仕切られた軸方向に貫通する多数の流通孔を有するハニカム構造体において、その軸方向に沿った外周面の少なくとも一部に露出するようにスリットが形成されてなり、前記スリットは、前記流通孔の貫通方向に平行に形成されるとともに、少なくとも一つの端面において、少なくとも端面エッジ部に形成され、さらに、外周部のうちの少なくとも一つの端面において、端面エッジ部の２点を連続的につなぐようにスリットが露出するとともに、前記流通孔に垂直な断面において点対称に配置されていることを特徴とするハニカム構造体が提供される。
【０００８】
上記ハニカム構造体においては、スリットが流通孔の貫通方向に平行に形成されている。また、スリットが少なくとも一つの端面において、少なくとも端面エッジ部に形成されている。このようにスリットを形成することにより、温度分布の不均一が生じても、ハニカム構造体の各部が互いに拘束されずに自由に変形することができるため、熱応力を低減することができ、クラックの発生を防止することができる。
【０００９】
この場合、端面エッジ部に形成されたスリットの外周に露出した軸方向長さがハニカム構造体の全長の１０％以上であり、かつ端面に露出した長さがハニカム構造体の直径の１０％以上であることがより好ましい。
【００１０】
また、スリットが、ハニカム構造体の外周部のうちの少なくとも一つの端面において、端面エッジ部の２点を連続的につなぐように露出して形成されていると、さらにハニカム構造体の端面近傍の変形の自由度が増し、熱応力の低減、クラックの発生防止の観点から望ましい。この場合、スリットの外周に露出した軸方向長さがハニカム構造体の全長の１０％以上であり、かつスリットの端面に露出した長さがハニカム構造体の直径の１０％以上であることがより好ましい。
【００１１】
更に、温度の不均一がハニカム構造体全体（全長）に及ぶような使用環境においては、スリットを、外周部において流通孔の貫通方向全長にわたって露出しているように形成することが好ましい。
【００１２】
さらにまた、スリットに沿う断面において、スリットの形成されていない連結部がハニカム構造体の外周部（外表面）に露出していないようにスリットを形成することが、厳しい温度の不均一がハニカム構造体の全体に分布するような場合において、特に好ましい。
【００１３】
本発明のハニカム構造体においては、軸方向に垂直な断面上でのスリットの長さが最も長くなる流通孔に垂直な断面において、スリットの長さが、軸方向に沿った外周面とハニカム構造体の中心との距離の１０％以上であることが好ましく、３０％以上であることがさらに好ましい。
【００１４】
さらに、本発明のハニカム構造体においては、スリットに充填材を充填することが好ましい。また、ハニカム構造体は２個以上のハニカムセグメントを組み合わせて構成されていることが好ましい。
【００１５】
上記ハニカム構造体の材質としては、強度、耐熱性等の観点から、コージェライト、ＳｉＣ、ＳｉＮ、アルミナ、ムライト、アルミニウムチタネート及びリチウムアルミニウムシリケートからなる群より選ばれた１種を主結晶相とすることが好ましい。
【００１６】
また、ハニカム構造体には、触媒能を有する金属を担持して、内燃機関等の熱機関若しくはボイラー等の燃焼装置の排気ガスの浄化、又は液体燃料若しくは気体燃料の改質に用いられるようにすることが好ましい。触媒能を有する金属としては、Ｐｔ、Ｐｄ及びＲｈのうちの少なくとも１種であることが好ましい。
【００１７】
ハニカム構造体における流通孔の断面形状は製作上の観点から、三角形、四角形、六角形及びコルゲート形状のうちのいずれかであることが好ましい。
【００１８】
また、本発明のハニカム構造体を、ディーゼルエンジン用パティキュレートフィルターのような、含塵流体中に含まれる粒子状物質を捕集除去するフィルターとして用いる場合には、流通孔の隔壁が濾過能を有し、所定の流通孔については一方の端部を封じ、残余の流通孔については他方の端部を封じてなる構造を有するハニカム構造体とすることが好ましい。
【００１９】
なお、本発明において、「ハニカム構造体の外周部」とは、ハニカム構造体の全外周面を意味し、軸方向に沿った外周面のほか、端面も含む概念である。
【００２０】
発明を実施するための最良の形態
本発明のハニカム構造体は、隔壁により仕切られた軸方向に貫通する多数の流通孔を有し、その外周部のうちの少なくとも一部に露出するようにスリットを形成しているため、使用時において発生する熱応力によってもクラックが生じず、耐久性にきわめて優れる。以下、本発明を図面に示す実施形態に基づき更に詳細に説明するが、本発明はこれらの実施形態に限定されるものではない。
【００２１】
図１（ａ）（ｂ）（ｃ）（ｄ）は本発明に係るハニカム構造体の各種実施例を示す斜視図である。
【００２２】
図１（ａ）（ｂ）（ｃ）（ｄ）において、１０はハニカム構造体であり、ハニカム構造体１０は隔壁により仕切られた軸方向（図１（ａ）（ｂ）（ｃ）（ｄ）で、Ｘ方向）に貫通する多数の流通孔１１を有している。このハニカム構造体１０において、スリット１２はその軸方向に沿った外周面１３の一部に露出するように４本形成されており、しかも流通孔１１の貫通方向に平行に形成されている。また、スリット１２は端面１４のエッジ部１５にかかるように形成されている。
【００２３】
ここで、図１（ａ）は、スリット１２が端面１４のエッジ部１５において斜めに４本形成されており、図１（ｂ）はスリット１２の形成部分が矩形である。図１（ｃ）はスリット１２がハニカム構造体１０の軸方向に沿った外周面１３の軸方向全長にわたって露出し、かつスリット１２の深さが徐々に小さくなるように斜めに形成されており、図１（ｄ）はスリット１２がハニカム構造体１０の軸方向に沿った外周面１３の軸方向全長にわたって露出し、かつスリット１２の深さはハニカム構造体１０の軸方向で同一となるように形成されている。図１（ａ）（ｂ）（ｃ）（ｄ）に示すように、スリット１２を形成することにより、ハニカム構造体１０において、局所的な高温又は低温のような温度分布の不均一が生じても、ハニカム構造体の各部が互いに拘束されずに自由に変形でき、熱応力が低減され、クラックの発生が極力防止される。
【００２４】
図２（ａ）はスリット１２が３本であり、図１（ｃ）と同様に、スリット１２がハニカム構造体１０の軸方向に沿った外周面１３において、流通孔の貫通方向（軸方向）全長にわたって露出し、かつスリット１２の深さが徐々に小さくなるように斜めに形成されている。図２（ｂ）はスリット１２が３本であり、図１（ｄ）と同様に、スリット１２がハニカム構造体１０の軸方向に沿った外周面１３の軸方向全長にわたって露出し、かつスリット１２の深さはハニカム構造体１０の軸方向で同一となるように形成されている。この実施例の場合には、温度の不均一がハニカム構造体全体（全長）に及ぶような使用環境において特に有効である。
【００２５】
図３（ａ）（ｂ）は、本発明に係るハニカム構造体の他の実施例を示す斜視図である。
【００２６】
図３（ａ）の実施例においては、スリット１２が、ハニカム構造体１０の外周部のうちの一つの端面１４において、端面エッジ部１５の２点（Ａ，Ｂ）、（Ｃ，Ｄ）を連続的につなぐように露出して形成されている。図３（ｂ）の実施例においては、スリット１２が、ハニカム構造体１０の外周部のうちの二つの端面１４、１６において、端面エッジ部１５の２点を連続的につなぐように露出して形成されている場合を示す。
【００２７】
図４（ａ）（ｂ）（ｃ）（ｄ）は、本発明に係るハニカム構造体の更に他の実施例を示す斜視図である。
【００２８】
図４（ａ）（ｂ）（ｃ）（ｄ）の各実施例においては、スリット１２に沿う断面において、スリット１２の形成されていない部分たる連結部１７がハニカム構造体１０の中心部に存在するようになっており、連結部１７はハニカム構造体１０の外周部（外表面）、すなわち軸方向に沿った外周面１３にも、上端面１４及び下端面１６にも露出しないように構成されたものである。なお、図４（ａ）は、連結部１７のスリットに沿う断面形状が長方形の場合、図４（ｂ）は、連結部１７のスリットに沿う断面形状が円形の場合、図４（ｃ）は、連結部１７のスリットに沿う断面形状がレーストラック形の場合、図４（ｄ）は、連結部１７のスリットに沿う断面形状が四等辺四角形の場合をそれぞれ示す。このような構成にすれば、局所的な高温又は低温のごとき温度の不均一が大きく、その不均一がハニカム構造体の全体にわたって分布するような場合においても、クラックなどが生じないハニカム構造体とすることができる。
【００２９】
一方、図５（ａ）（ｂ）（ｃ）（ｄ）は、それぞれ、スリット１２に沿う断面において、スリット１２の形成されていない部分たる連結部１７の一部がハニカム構造体１０の外周部（外表面）のうちの下端面１６に露出した実施例を示している。
【００３０】
図６（ａ）（ｂ）及び図７（ａ）（ｂ）は、それぞれ連結部がハニカム構造体の外周部（外表面）に露出しないように構成された別の実施例を示しており、図６（ａ）は斜視図、図６（ｂ）は図６（ａ）のＹ−Ｙ断面説明図、図７（ａ）は斜視図、図７（ｂ）は図７（ａ）のＺ−Ｚ断面説明図である。
【００３１】
この図６（ａ）（ｂ）の実施例は、図４（ａ）と同様に、連結部１７のスリット１２に沿う断面形状が長方形の場合を示しており、連結部１７がハニカム構造体１０の外周部（外表面）に露出しないように構成されたものである。ただ、この実施例の場合には、スリット１２の数が図４（ａ）より多く形成されている。図７（ａ）（ｂ）の実施例は、連結部１７のスリット１２に沿う断面形状が楕円形の場合を示しており、連結部１７がハニカム構造体１０の外周部（外表面）に露出しないように構成されたものである。
【００３２】
次に、本発明に係るハニカム構造体の各構成要件についてさらに詳しく説明する。
【００３３】
本発明のハニカム構造体においては、軸方向に垂直な断面上でのスリットの長さが最も長くなる流通孔に垂直な断面において、スリットの長さは、軸方向に沿った外周面とハニカム構造体の中心との距離の１０％以上であることが好ましく、３０％以上であることがより好ましい。
【００３４】
また、本発明のハニカム構造体において、スリットは、流通孔に垂直な断面において点対称に配置されていることが、全体の変形に偏りを生じにくく好ましいが、勿論これに限定されない。例えば、図１１（ａ）〜（ｄ）に示すようにスリット１２を配置してもよい。
【００３５】
スリット１２は、図８（ｂ）に示すごとく、隔壁２０に平行でなく隔壁を斜めに切断するように形成してもよいが、図８（ａ）に示すように、隔壁２０に平行に形成する方が、スリット１２先端の応力集中が小さいため、より好ましい。
【００３６】
また、ハニカム構造体１０の流通孔１１のセル形状が３角の場合には、スリット１２は、６０°方向、または１２０°方向とするのが上記と同じ理由でより好ましい。
【００３７】
スリット１２の幅は特に限定されず任意でよいが、あまり広すぎると充填材を充填する場合の充填工数、充填材量が増加し、また、ガス等流体の清浄化に使用できるセル数が減少するため、セル１個分の幅より狭いことが望ましい。
【００３８】
さらに、本発明のハニカム構造体１０においては、図９（ａ）（ｂ）のように、スリット１２の先端部において、スリット１２を分岐させた分岐部２１を設けるか（図９（ｂ）参照）、または曲率を有する応力緩和部２２を設けること（図９（ａ）参照）が、熱応力の緩和の観点からより好ましい。
【００３９】
なお、スリット１２の形態としては、図１０（ａ）に示すように、ハニカム構造体１０の隔壁２０を部分的に切断する形式でも良いし、図１０（ｂ）のように、隔壁２０を部分的に除去する形式であっても良い。
【００４０】
本発明におけるハニカム構造体の流通孔に垂直な断面の断面形状は、円、楕円、レーストラック等、各種の形状を採り得る。
【００４１】
また、本発明のハニカム構造体は、２以上のハニカムセグメントを組み合わせて構成されていることが好ましく、また、その材質は、強度、耐熱性等の観点から、コージェライト、ＳｉＣ、ＳｉＮ、アルミナ、ムライト、アルミニウムチタネート及びリチウムアルミニウムシリケートからなる群より選ばれた１種を主結晶相とするものであることが好ましいが、熱伝導率の高いＳｉＣは、被熱を放熱しやすいという点で特に好ましい。
【００４２】
隔壁により形成されるセルのセル密度は、６〜２０００セル／平方インチ（０．９〜３１１セル／ｃｍ２）が好ましく、５０〜４００セル／平方インチ（７．８〜６２セル／ｃｍ２）が更に好ましい。セル密度が６セル／平方インチ（０．９セル／ｃｍ２）未満になると、ハニカムセグメントとしての強度及び有効ＧＳＡ（幾何学的表面積）が不足し、２０００セル／平方インチ（３１１セル／ｃｍ２）を超えると、ガスが流れる場合の圧力損失が大きくなる。
【００４３】
流通孔の断面形状（セル形状）は、製作上の観点から、三角形、四角形及び六角形のうちのいずれかであることが好ましい。
【００４４】
また、ハニカム構造体に形成するスリットに充填する充填材としては、耐熱性を有するセラミックスファイバー、セラミックス粉、セメント等を単独で、あるいは混合して用いることが好ましく、更に必要に応じて、有機バインダー、無機バインダー等を混合して用いてもよい。
【００４５】
本発明のハニカム構造体を、触媒担体として内燃機関等の熱機関若しくはボイラー等の燃焼装置の排気ガスの浄化、又は液体燃料若しくは気体燃料の改質に用いようとする場合、ハニカムセグメントに触媒能を有する金属を担持するようにする。触媒能を有する金属の代表的なものとしては、Ｐｔ、Ｐｄ、Ｒｈが挙げられ、これらのうちの少なくとも１種をハニカムセグメントに担持することが好ましい。
【００４６】
一方、本発明のハニカム構造体を、ディーゼルエンジン用パティキュレートフィルターのような、含塵流体中に含まれる粒子状物質を捕集除去するためのフィルターに用いようとする場合、流通孔の隔壁が濾過能を有し、所定の流通孔については一方の端部を封じ、残余の流通孔については他方の端部を封じてなる構造を有するものとすることが好ましい。
【００４７】
このようなハニカム構造体の一端面より含塵流体を通気させると、含塵流体は、当該一端面側の端部が封じられていない流通孔よりハニカム構造体内部に流入し、濾過能を有する多孔質の隔壁を通過して、ハニカム構造体の他端面側が封じられていない他の流通孔に入る。そして、この隔壁を通過する際に含塵流体中の粒子状物質が隔壁に捕捉され、粒子状物質の除去された浄化後の流体がハニカム構造体の他端面より排出される。
【００４８】
なお、捕捉された粒子状物質が隔壁上に堆積してくると、目詰まりを起こしてフィルターとしての機能が低下するので、定期的にヒーター等の加熱手段でハニカム構造体を加熱することにより、粒子状物質を燃焼除去し、フィルター機能を再生させるようにする。この再生時の粒子状物質の燃焼を促進するために、ハニカム構造体に前記のような触媒能を有する金属を担持させてもよい。
【００４９】
以下、本発明を実施例に基づいて更に詳細に説明するが、本発明はこれらの実施例に限定されるものではない。
【００５０】
（実施例１）
寸法がφ１４４ｍｍ×１５２ｍｍ、隔壁の厚さが０．３ｍｍ、セル密度が３１セル／ｃｍ２のＳｉＣ製ハニカム構造体を用い、所定の流通孔については一方の端部を封じ、残余の流通孔については他方の端部を封じてなる構造のディーゼルエンジン排気浄化パーティキュレートフィルタ用ハニカム構造体として、図１（ａ）、図１（ｄ）、図３（ａ）、図３（ｂ）、図４（ａ）、図４（ｂ）、図７に示すようにスリットを入れた構造のものと、スリットを入れない基本構造のものを作製した。尚、図１（ａ）、図１（ｄ）については、ハニカム構造体１０の上端面１４に露出するスリット１２の長さはハニカム構造体１０の半径の１／２とした。また、図１（ａ）及び図３（ａ）においてスリットの外周面１３に露出した軸方向長さは２０ｍｍとし、図３（ｂ）におけるスリットの外周面１３に露出した上端面１４側の軸方向長さは１５ｍｍ、下端面１６側の軸方向長さは３０ｍｍとした。
【００５１】
これらのハニカム構造体のスリット部セルを充填材にてシールし、外周部に把持材としてセラミック製無膨張マットを巻き、ＳＵＳ４０９製のキャニング用缶体に押し込んでキャニング構造体とした後、ディーゼル燃料軽油の燃焼により発生させたすすを含む燃焼ガスを、前記図面上において、ハニカム構造体の下端面より流入させ、上端面より流出させることにより、すすをハニカム構造体内に捕集し、次に一旦室温まで放冷した後、ハニカム構造体の下端面より８００℃で一定割合の酸素を含む燃焼ガスを流入させることにより、すすを燃焼除去するフィルタ再生試験を実施した。
【００５２】
入口ガス温度を８００℃まで上昇させる過渡時間と、捕集すす重量を３種類設定し、試験を実施した際、ハニカム構造体の上端面（出口）、下端面（入口）、外周、内部のそれぞれの部位でのクラックの発生の有無を調査した結果を表１に示す。
【００５３】
【表１】
0004455800.tif 000002
【００５４】
表１からわかるように、標準条件の場合であっても、スリットなし構造のハニカム構造体においては、入口及び出口の端面にクラックの発生が認められるのに対し、本発明のハニカム構造体（図１（ａ）、図１（ｄ）、図３（ａ）、図３（ｂ）、図４（ａ）、図４（ｂ）、図７）ではクラックの発生はなかった。
【００５５】
なお、過渡時間を短くし捕集すす重量を増加させていくと、温度の不均一が大きくなり、図１（ａ）や図３（ａ）のように、ハニカム構造体の外周部の一端面付近でのみ形成されている場合には一部クラックの発生が生じることがあったが、図４（ｂ）のように、連結部がハニカム構造体の外周部に露出しない例ではほとんどクラックは発生せず、図７のようにさらにスリット数を増やした例ではまったくクラックの発生は認められなかった。
【００５６】
（実施例２）
表２に示すように、スリットの配値、長さを異ならせた以外は実施例１と同一形状、同一寸法のハニカム構造体を用いて、実施例１と同様にすすを燃焼除去するフィルタ再生試験を実施した。その結果を表２に示す。
【００５７】
【表２】
0004455800.tif 000003
【００５８】
表２の結果から、スリットの端面露出長さ及び外周面露出長さが所定以上に長くない場合には、捕集すす量が増加していくとクラックが発生する割合が高くなることが分かる。
【００５９】
以上説明したように、本発明のハニカム構造体によれば、温度分布の不均一が生じても、ハニカム構造体の各部が互いに拘束されずに自由に変形することができるため、熱応力を低減することができ、その結果、クラックの発生を防止することができるという効果を奏する。
【図面の簡単な説明】
【００６０】
【図１】図１は、本発明に係るハニカム構造体の各種実施例を示す斜視図である。
【図２】図２は、本発明に係るハニカム構造体の他の実施例を示す斜視図である。
【図３】図３は、本発明に係るハニカム構造体の他の実施例を示す斜視図である。
【図４】図４は、本発明に係るハニカム構造体の更に他の実施例を示す斜視図である。
【図５】図５は、本発明に係るハニカム構造体の更に別の実施例を示す斜視図である。
【図６】図６（ａ）は、本発明に係るハニカム構造体の更に別の実施例を示す斜視図、図６（ｂ）は図６（ａ）のＹ−Ｙ断面説明図である。
【図７】図７（ａ）は、本発明に係るハニカム構造体の更に別の実施例を示す斜視図、図７（ｂ）は図７（ａ）のＺ−Ｚ断面説明図である。
【図８】図８（ａ）はスリットの形成方法を示すもので、隔壁に平行に形成した例を示す説明図、図８（ｂ）は隔壁を斜めに切断するように形成した例を示す脱明図である。
【図９】図９（ａ）は、スリット先端の応力緩和構造であって、先端が曲率をもった応力緩和部を有する例を示す説明図、図９（ｂ）は先端が分岐した例を示す説明図である。
【図１０】図１０（ａ）は、スリットの形態を示すもので、隔壁を部分的に切断した例を示す説明図、図１０（ｂ）は隔壁を部分的に除去した例を示す説明図である。
【図１１】図１１（ａ）は、本発明に係るハニカム構造体へのスリットの配置例を示す平面図、図１１（ｂ）はその正面図、図１１（ｃ）はその側面図、図１１（ｄ）はその底面図である。
【図１】
0004455800.tif 000004
【図２】
0004455800.tif 000005
【図３】
0004455800.tif 000006
【図４】
0004455800.tif 000007
【図５】
0004455800.tif 000008
【図６】
0004455800.tif 000009
【図７】
0004455800.tif 000010
【図８】
0004455800.tif 000011
【図９】
0004455800.tif 000012
【図１０】
0004455800.tif 000013
【図１１】
0004455800.tif 000014